(57)【要約】【課題】  アルミニウム（Ａｌ）からなるフィン部材やチューブ部材をはんだ付けまたはそれと同様の簡易な接合方式によって接合してなる熱交換器を提供する。【解決手段】  フィン部材１は、アルミニウム（Ａｌ）またはアルミニウム（Ａｌ）を主成分とする合金からなるフィン用基材６の表面における、少なくともチューブ部材２と接合される部分に、銅（Ｃｕ）を含むはんだ濡れ皮膜層５を備えており、チューブ部材２は、銅（Ｃｕ）または銅（Ｃｕ）を主成分とする金属からなるチューブ用基材１１の表面における、少なくともフィン部材１と接合される部分に、錫（Ｓｎ）を含むはんだからなる、はんだ皮膜層１２を備えており、フィン部材１とチューブ部材２とが、はんだ濡れ皮膜層５とはんだ皮膜層１２とに由来した銅（Ｃｕ）と錫（Ｓｎ）との金属拡散接合を介して接合されている。【選択図】  図１
2010203727.tif 000002
【特許請求の範囲】
【請求項１】
フィン部材とチューブ部材とを接合してなる構造を有する熱交換器であって、
前記フィン部材は、アルミニウム（Ａｌ）またはアルミニウム（Ａｌ）を主成分とする合金からなるフィン用基材の表面における、少なくとも前記チューブ部材と接合される部分に、銅（Ｃｕ）を含むはんだ濡れ皮膜層を備えており、
前記チューブ部材は、銅（Ｃｕ）または銅（Ｃｕ）を主成分とする金属からなるチューブ用基材の表面における、少なくとも前記フィン部材と接合される部分に、錫（Ｓｎ）を含むはんだからなる、はんだ皮膜層を備えており、
前記フィン部材と前記チューブ部材とが、前記はんだ濡れ皮膜層と前記はんだ皮膜層とに由来した銅（Ｃｕ）と錫（Ｓｎ）との金属拡散接合を介して接合されている
ことを特徴とする熱交換器。
【請求項２】
フィン部材とチューブ部材とを接合してなる構造を有する熱交換器であって、
前記フィン部材は、アルミニウム（Ａｌ）またはアルミニウム（Ａｌ）を主成分とする合金からなるフィン用基材の表面における、少なくとも前記チューブ部材と接合される部分に、銅（Ｃｕ）を含むはんだ濡れ皮膜層と、当該はんだ濡れ皮膜層の表面上に、錫（Ｓｎ）を含むはんだからなる、はんだ皮膜層とを備えており、
前記チューブ部材は、銅（Ｃｕ）または銅（Ｃｕ）を主成分とする金属からなるものであり、
前記フィン部材と前記チューブ部材とが、前記はんだ濡れ皮膜層と前記はんだ皮膜層とに由来した銅（Ｃｕ）と錫（Ｓｎ）との金属拡散接合を介して接合されている
ことを特徴とする熱交換器。
【請求項３】
請求項１または２記載の熱交換器において、
前記はんだ濡れ皮膜層が、ニオブ（Ｎｂ）またはクロム（Ｃｒ）の下地層と、当該下地層の表面に設けられた、銅（Ｃｕ）を主成分としてニッケル（Ｎｉ）および亜鉛（Ｚｎ）のうちの少なくとも１種類の金属を添加された合金からなる表層との、２層積層構造として形成されている
ことを特徴とする熱交換器。
【請求項４】
請求項１ないし３のうちいずれか１つの項に記載の熱交換器において、
前記はんだ濡れ皮膜層の厚さが、５ｎｍ以上４００ｎｍ以下であり、
前記はんだ皮膜層の厚さが、３μｍ以上１００μｍ以下である
ことを特徴とする熱交換器。
【請求項５】
請求項１ないし３のうちいずれか１つの項に記載の熱交換器において、
前記はんだ皮膜層が、純錫（Ｓｎ）からなるものである
ことを特徴とする熱交換器。
【請求項６】
請求項３記載の熱交換器において、
前記はんだ皮膜層が、厚さ３μｍ以上３０μｍ以下の、純錫（Ｓｎ）からなるものである
ことを特徴とする熱交換器。
【請求項７】
請求項２記載の熱交換器において、
前記はんだ濡れ皮膜層が、ニオブ（Ｎｂ）からなるものであり、かつ前記はんだ皮膜層が、陰極脱脂を施されていない前記はんだ濡れ皮膜層の表面上に、電気めっきによって形成されたものである
ことを特徴とする熱交換器。
【発明の詳細な説明】
【技術分野】
【０００１】
本発明は、例えば自動車のエンジン冷却用ラジエータなどに用いられる熱交換器に関する。
【背景技術】
【０００２】
熱交換器は、フィン部材とチューブ部材とタンク部材とを組み合わせて要所ごとを接合することで、その主要部が構成されている。
例えば、自動車のエンジン冷却用ラジエータとして用いられる、熱交換器の場合、主な接合箇所としては、タンク部材とチューブ部材との間、フィン部材とチューブ部材との間があり、それらは、はんだ付けやろう付けなどによって接合されることが一般的であった（特許文献１）。
【０００３】
そのような熱交換器には、フィン部材とチューブ部材との接合に着目して分類すると、金属材料として真鍮（あるいはそれに類似した銅（Ｃｕ）系合金）の板材を用いて成形加工されたフィン部材とチューブ部材とを３００℃以下の炉中加熱のはんだ付けによって接合してなる構造を有する真鍮製のものと、アルミニウム（Ａｌ；但し、純ＡｌのみではなくＡｌ合金なども含む）の板材を用いて成形加工されたフィン部材とチューブ部材とを６００℃相当の炉中加熱のアルミろう付けによって接合してなる構造を有するアルミニウム製のものとの、主に２種類がある。
【０００４】
真鍮製のものは、１９９０年以前には大半の自動車用熱交換器で採用されていたが、アルミろう付け技術の進歩や、はんだ付けに伴う鉛（Ｐｂ）の問題などもあり、最近の熱交換器の大半は、後者のアルミニウム製のものが採用されている。但し、チューブ部材における腐食等の不都合からアルミニウム（Ａｌ）が適用できない場合などには、現在でも前者の真鍮製のものが採用されている。しかし、真鍮製の場合、後者のアルミニウム製のものと比較すると、重量が嵩んでしまうことは避け難いという欠点がある。
【０００５】
また、はんだ接合技術を用いた、オールアルミ製の熱交換器も提案されている（特許文献２）。これは、フィン部材とチューブ部材とを全て、ニッケル（Ｎｉ）めっきを施してなるアルミニウム製とし、それらを仮組みした後、両者の接触している各部位をはんだ付けによって接合することで、その主要部の構造が製作されるように設定されている。
【先行技術文献】
【特許文献】
【０００６】
【特許文献１】特開２００７−１３６４９０号公報
【特許文献２】特開昭６０−１０２２７０号公報
【発明の概要】
【発明が解決しようとする課題】
【０００７】
一般にアルミろう付けは、はんだ付けよりもそのプロセスが煩雑でコスト高なものとなる傾向にあるので、オールアルミ製の熱交換器の場合でも、その接合には、はんだ付けを採用することが、より望しい。
しかしながら、従来の技術では、アルミニウム（Ａｌ）からなるフィン部材やチューブ部材を、はんだ付けによって確実に接合することは、極めて困難であるという問題があった。
【０００８】
また、上記のようなオールアルミニウム製の場合の欠点である腐食に対する弱さと、オ
ール真鍮製の場合の欠点である全重量が嵩む（重くなる）という欠点との、両方を克服するためには、チューブ部材を真鍮のような銅（Ｃｕ）系材料からなるものにすると共に、フィン部材をアルミニウム（Ａｌ）からなるものにする、という手法が有効であり、この方式についても我々は検討したが、この場合も、アルミニウム（Ａｌ）からなる部材と、真鍮のような銅（Ｃｕ）系の金属からなる部材とを、従来技術に係るはんだ付けによって確実に接合することは、極めて困難であるという問題があった。
【０００９】
また、上記のようなアルミニウム（Ａｌ）からなる部材に対する良好なはんだ付けを実現するためには、その部材のアルミニウム（Ａｌ）の表面の酸化被膜（不動態被膜）を溶解させるほどに活性力の強いフラックスを使用する、といった手法を用いることなども考えられる。しかし、実際には、斯様に極めて強力なフラックスの使用は、はんだ付け後の接合部分付近を著しく荒らして劣化させてしまう虞が高いので、接合部位の耐久性や信頼性の観点から、望ましくないものと言わざるを得ないという欠点がある。
【００１０】
本発明は、このような問題に鑑みて成されたもので、その目的は、アルミニウム（Ａｌ）からなるフィン部材と銅（Ｃｕ）系の金属からなるチューブ部材のような各部材をはんだ付けまたはそれと同様の簡易な接合によってその主要部の構造を構築することが可能な熱交換器を提供することにある。
【課題を解決するための手段】
【００１１】
本発明の第１の熱交換器は、フィン部材とチューブ部材とを接合してなる構造を有する熱交換器であって、前記フィン部材は、アルミニウム（Ａｌ）またはアルミニウム（Ａｌ）を主成分とする合金からなるフィン用基材の表面における、少なくとも前記チューブ部材と接合される部分に、銅（Ｃｕ）を含むはんだ濡れ皮膜層を備えており、前記チューブ部材は、銅（Ｃｕ）または銅（Ｃｕ）を主成分とする金属からなるチューブ用基材の表面における、少なくとも前記フィン部材と接合される部分に、錫（Ｓｎ）を含むはんだ皮膜層を備えており、前記フィン部材と前記チューブ部材とが、前記はんだ濡れ皮膜層と前記はんだ皮膜層とに由来した銅（Ｃｕ）と錫（Ｓｎ）との金属拡散接合を介して接合されていることを特徴としている。
また、本発明の第２の熱交換器は、フィン部材とチューブ部材とを接合してなる構造を有する熱交換器であって、前記フィン部材は、アルミニウム（Ａｌ）またはアルミニウム（Ａｌ）を主成分とする合金からなるフィン用基材の表面における、少なくとも前記チューブ部材と接合される部分に、銅（Ｃｕ）を含むはんだ濡れ皮膜層と、当該はんだ濡れ皮膜層の表面上に、錫（Ｓｎ）を含むはんだからなる、はんだ皮膜層とを備えており、前記チューブ部材は、銅（Ｃｕ）または銅（Ｃｕ）を主成分とする金属からなるものであり、前記フィン部材と前記チューブ部材とが、前記はんだ濡れ皮膜層と前記はんだ皮膜層とに由来した銅（Ｃｕ）と錫（Ｓｎ）との金属拡散接合を介して接合されていることを特徴としている。
【発明の効果】
【００１２】
本発明によれば、アルミニウム（Ａｌ）からなるフィン部材と銅（Ｃｕ）系の金属（銅または銅合金）からなるチューブ部材とが、はんだ濡れ皮膜層とはんだ皮膜層とに由来した銅（Ｃｕ）と錫（Ｓｎ）との金属拡散接合を介して接合されるようにしたので、工程管理等が煩雑で高コストになりがちなアルミろう付けや、活性力が極めて高くて接合部位付近に劣化を生じせしめる虞の高い強力フラックス等を用いることなく、はんだ付けまたはそれと同様に簡易な加熱溶融接合によって、構造上の主要部の確実な接合を行うことが可能となる。
【図面の簡単な説明】
【００１３】
【図１】本発明の実施の形態に係る熱交換器の全体的な構成の主要部を示す図である。
【図２】本発明の第１の実施の形態に係る熱交換器に用いられるフィン用基材を示す図である。
【図３】本発明の第１の実施の形態に係る熱交換器に用いられるチューブ用基材を示す図である。
【図４】本発明の第１の実施の形態に係る熱交換器に用いられるタンク用基材を示す図である。
【図５】本発明の第１の実施の形態に係る熱交換器における、フィン部材とチューブ部材とタンク部材とを接合してなる熱交換器の構造のサンプルを示す正面図である。
【図６】図５に示したフィン部材とチューブ部材とタンク部材とを接合したサンプルの側面図である。
【図７】本発明の第２の実施の形態に係る熱交換器に用いられるフィン用基材を示す図である。
【図８】本発明の第２の実施の形態に係る熱交換器における、フィン部材とチューブ部材とタンク部材とを接合してなる熱交換器の構造のサンプルを示す正面図である。
【発明を実施するための形態】
【００１４】
以下、本発明の実施の形態に係る熱交換器について、図面を参照して説明する。
本発明の第１および第２の実施の形態に係る熱交換器に共通の全体的な構成は、図１に示したように、フィン部材１と、チューブ部材２と、タンク部材３とを、その主要部として備えている。
このような構成の熱交換器においては、フィン部材１が波型に形成されており、その波型によって、フィン部材１の実質的な表面積が増したことになると共に、フィン部材１との間で構成される空間１５で外気との熱交換が効率的に行われることとなる。従って、冷却水４のような冷媒がチューブ部材２を通って行くうちに、その冷却水４の保持していた熱が、チューブ部材２へと伝達されて出て行き、さらにそのチューブ部材２に接触（接合）しているフィン部材１へと伝達される。そしてさらに、その熱は、フィン部材１から外気中へと放散される。このようにして、この熱交換器における効果的な熱交換が行われることとなる。
そして、この熱交換器では、フィン部材１とチューブ部材２とが、本発明の実施の形態に係る接合技術によって、簡易なはんだ付けの手法によって確実に接合されている。
【００１５】
［第１の実施の形態に係る熱交換器］
この第１の実施の形態に係る熱交換器では、フィン部材１は、図２に一例を示したフィン板材９を、所定の波状に折り曲げ加工して形成されたもので、隣り合う２つのチューブ部材２同士の間に挟まれて配置され、そのチューブ部材２と接触する各部分が確実に接合されている。またそれと共に、このフィン部材１は、左右のタンク部材３に挟まれて配置されている。フィン部材１とタンク部材３とは、接合してもよいし、単に機械的に接触した状態にしておいてもよい。
フィン板材９は、アルミニウム（Ａｌ）またはアルミニウム（Ａｌ）を主成分とする合金からなるフィン用基材６の表面上ほぼ全面、またはその表面における少なくともチューブ部材２と接合される部分に、銅（Ｃｕ）を含むはんだ濡れ皮膜層５を備えている。
このはんだ濡れ皮膜層５の厚さを、５ｎｍ以上４００ｎｍ以下、さらに望ましくは１０ｎｍ以上４００ｎｍ以下とすることは、好ましい数値的態様である。
これは、１０ｎｍ未満では、良好な接合を得るためのはんだ濡れ性能を得ることが困難となる虞が高くなり（特に５ｎｍ未満では、それはさらに顕著になる）、また４００ｎｍ超では、そのように厚い層を形成するための時間および材料が必要となるなどの技術的要因から製造コスト高になる虞が高くなるためである。
【００１６】
ここで、上記のはんだ濡れ皮膜層５を、図２に一例を模式的に示したように、ニオブ（
Ｎｂ）またはクロム（Ｃｒ）の下地層７と、その下地層７の表面に設けられた、銅（Ｃｕ）を主成分としてニッケル（Ｎｉ）および亜鉛（Ｚｎ）のうちの少なくとも１種類の金属を添加された合金からなる表層８との、２層積層構造とすることは、望ましい一態様である。
このような２層積層構造とすることにより、加熱溶融状態のはんだとアルミニウム（Ａｌ）とが剥離することを防止することが可能となる。
【００１７】
チューブ部材２は、図３に示したチューブ板材１０を、その表面に形成されたはんだ皮膜層１２が外側になるように、扁平なパイプ状または暗渠状に成形加工してなるもので、左右のタンク部材３の間に架け渡すように設けられて、一方のタンク部材３から他方のタンク部材３へと、冷却水４のような冷媒を導通させる導通管として機能するように設定されている。
チューブ板材１０は、銅（Ｃｕ）または真鍮のような銅（Ｃｕ）を主成分とする金属からなるチューブ用基材１１の表面ほぼ全面、またはその表面における少なくともフィン部材２と接合される部分に、錫（Ｓｎ）を含むはんだからなる、はんだ皮膜層１２を備えている。
このはんだ皮膜層１２の厚さを、３μｍ以上１００μｍ以下とすることは、望ましい数値的態様である。
これは、３μｍ未満では、良好な接合を得ることが困難となる虞が高くなり、また１００μｍ超では、このはんだ皮膜層１２自体が接合後に剥離し易くなったりクラックが生じやすくなったりする虞が高くなることや、その厚いはんだ皮膜層１２を形成するための材料的なコストが嵩む虞が高くなるためである。
【００１８】
また、はんだ皮膜層１２を、純錫（Ｓｎ）からなるものとし、その全体の成分中に鉛（Ｐｂ）やカドミウム（Ｃｄ）等を全く含まないようにすることも可能である。このようにすることにより、いわゆる鉛フリーのようなはんだ付けによって確実な接合が可能となる。従って、これは望ましい一態様である。
また、そのようにはんだ皮膜層１２を純錫（Ｓｎ）からなるものとした場合、その厚さを、３μｍ以上３０μｍ以下とすることは、望ましい数値的態様である。
これは、厚さを３μｍ未満のように薄くし過ぎた場合や３０μｍ超のように厚くし過ぎた場合には、確実な接合が得られなくなる虞が高くなってしまうからである。さらに詳細には、接合時に、はんだ濡れ皮膜層５の銅（Ｃｕ）が純錫（Ｓｎ）側に拡散することで、良好な金属拡散接合が実現することとなるが、このとき、純錫（Ｓｎ）からなるはんだ皮膜層１２が厚過ぎると、十分な拡散が行われなくなって、良好な接合が得られなくなり、また逆に、薄過ぎると、接合時に濡れ性を確保するという機能を十分に発揮することができなくなって、良好な接合が得られなくなるからである。
また特に、その純錫（Ｓｎ）からなるはんだ皮膜層１２の厚さが３０μｍ超になると、接合のためのはんだ付けプロセスにおける加熱時に、フィン部材１の表層の銅（Ｃｕ）成分が食われることで接合が行われるが、その銅濃度が薄くなるといった不都合が生じやすくなる虞もある。
【００１９】
タンク部材３は、一方のタンク部材３が、例えばエンジンから送られて来た、温度の高くなった冷却水４のような冷媒をチューブ部材２へと分配供給し、他方のタンク部材３が、そのチューブ部材２を通って冷却されて来た冷却水４を回収してエンジンへと帰還させるように設定されている。
タンク板材１３としては、図４に一例を示したように、例えばチューブ板材１０の場合と同様に、銅（Ｃｕ）または銅（Ｃｕ）を主成分とする金属からなるタンク用基材１４の表面上に、錫（Ｓｎ）を含むはんだからなるはんだ皮膜層１２を備えたものを用いることができる。あるいは、フィン部材１との接合を行う必要がない場合には、一般的なはんだ付け等によって銅（Ｃｕ）系の金属からなるチューブ部材２との確実な（あるいは水密性
の高い）接合を確保できるのであれば、このタンク板材１３の表面のはんだ皮膜層１２は省略することも可能である。あるいは、このタンク部材３については、チューブ部材２との水密性を確保できるような接合が得られるのであれば、金属以外の材料からなるものとすることなども可能である。
【００２０】
上記のようなフィン部材１とチューブ部材２とタンク部材３とを組み付けて、それらの接触部位を要所ごとに接合することで、図５、図６に示したような、本発明の第１の実施の形態に係る熱交換器の構造上のサンプルの主要部が構成される。ここで、図５、図６に示した熱交換器の構造のサンプルでは、接合構造についてのサンプルであるため、チューブ部材２は扁平なチューブ状や暗渠状には形成されておらず、実質的に扁平なチューブを約半分に切断したような形状としている。
この熱交換器では、フィン部材１が、アルミニウム（Ａｌ）またはアルミニウム（Ａｌ）を主成分とする合金からなるフィン用基材６の表面における、少なくともチューブ部材２と接合される部分に、銅（Ｃｕ）を含むはんだ濡れ皮膜層５を備えており、チューブ部材１が、銅（Ｃｕ）または銅（Ｃｕ）を主成分とする金属からなるチューブ用基材１１の表面における、少なくともフィン部材１と接合される部分に、錫（Ｓｎ）を含むはんだからなる、はんだ皮膜層１２を備えており、それらフィン部材１とチューブ部材２とが、はんだ濡れ皮膜層５とはんだ皮膜層１２とに由来した銅（Ｃｕ）と錫（Ｓｎ）との金属拡散接合を介して接合されている。
このような、第１の実施の形態に係る熱交換器では、フィン部材１とチューブ部材２とを仮組みした後、加熱処理を施すことで、フィン部材１の表面における、溶融したはんだ濡れ皮膜層５、または図２に示した一態様の構成では特に表層８に由来した（溶融されたことでその皮膜から外部へと拡散可能となった；以下同様）、銅（Ｃｕ）成分と、チューブ部材２の表面における、溶融したはんだ皮膜層１２に由来した錫（Ｓｎ）成分とが、相互熱拡散されて金属拡散接合を形成することとなり、その結果、良好なはんだ接合を確実に得ることができる。
【００２１】
以上のように、この第１の実施の形態に係る熱交換器によれば、アルミニウム（Ａｌ）またはそれを主成分とする合金からなるフィン部材１と銅（Ｃｕ）系の合金からなるチューブ部材２との、良好なはんだ接合を、活性の強過ぎるようなフラックスを用いることなく、またアルミろう付けのような煩雑でコスト高になり易いような接合手法を用いることなしに、確実に得ることが可能となる。
また、フィン部材１をアルミニウム（Ａｌ）またはそれを主成分とする合金からなるものとすることができ、かつチューブ部材２を例えば真鍮のような銅（Ｃｕ）系の合金からなるものとすることができるので、それらを用いて製作される熱交換器の重量の軽量化と耐腐食性の向上との両方を共に達成することができる。
また、いわゆるＰｂフリーのはんだ接合が可能となるので、環境に配慮した熱交換器の製作が可能となる。
【００２２】
［第２の実施の形態に係る熱交換器］
第２の実施の形態に係る熱交換器では、フィン部材１として、図７に一例を示したようなものが用いられる。すなわち、フィン部材１は、第１の実施の形態に係るフィン板材９の最表面に、さらにはんだ皮膜層１２を追加したものを、所定の波状に折り曲げ加工して形成してなるもので、隣り合う２つのチューブ部材２同士の間に挟まれて配置され、その両者の接触する各部分が確実に接合されている。またそれと共に、このフィン部材１は、左右のタンク部材３に挟まれて配置されている。フィン部材１とタンク部材３とは、接合してもよいし、単に機械的に接触した状態にしておいてもよい。
そのフィン部材１は、さらに具体的には、アルミニウム（Ａｌ）またはアルミニウム（Ａｌ）を主成分とする合金からなるフィン用基材６の表面上ほぼ全面、またはその表面における少なくともチューブ部材２と接合される部分に、銅（Ｃｕ）を含むはんだからなる
、はんだ濡れ皮膜層５を備えている。
このはんだ濡れ皮膜層５の厚さを、１０ｎｍ以上４００ｎｍ以下とすることは、望ましい数値的態様である。これは、第１の実施の形態で説明した理由と同様の理由による。
【００２３】
ここで、はんだ濡れ皮膜層５を、図７に一例を模式的に示したように、ニオブ（Ｎｂ）またはクロム（Ｃｒ）の下地層７と、その下地層７の表面に設けられた、銅（Ｃｕ）を主成分としてニッケル（Ｎｉ）および亜鉛（Ｚｎ）のうちの少なくとも１種類の金属を添加された合金からなる表層８との、２層積層構造として形成されているようにすることは、望ましい一態様である。これも、第１の実施の形態で説明した理由と同様の理由による。
【００２４】
そしてさらに、上記のはんだ濡れ皮膜層５の表面に、錫（Ｓｎ）を含むはんだからなるはんだ皮膜層１２を備えている。
このはんだ皮膜層１２の厚さを、３μｍ以上１００μｍ以下とすることは、望ましい数値的態様である。
これは、３μｍ未満では、良好な接合を得ることが困難となる虞が高くなり、また１００μｍ超では、このはんだ皮膜層１２自体が接合後に剥離し易くなったりクラックが生じやすくなったりする虞が高くなることや、その厚いはんだ皮膜層１２を形成するための材料的なコストが嵩む虞が高くなるためである。
【００２５】
また、はんだ皮膜層１２を、純錫（Ｓｎ）からなるものとし、その全体の成分中に鉛（Ｐｂ）やカドミウム（Ｃｄ）等を全く含まないようにすることも可能である。このようにすることにより、いわゆる鉛フリーのはんだ付けによって確実な接合が可能となるので、これは望ましい一態様である。
そして、そのようにはんだ皮膜層１２を純錫（Ｓｎ）からなるものとした場合、その厚さを、３μｍ以上３０μｍ以下とすることは、望ましい数値的態様である。
これは、厚さを３μｍ未満のように薄くし過ぎた場合や３０μｍ超のように厚くし過ぎた場合には、確実な接合が得られなくなる虞が高くなってしまうからである。また特に、その純錫（Ｓｎ）からなるはんだ皮膜層１２の厚さが３０μｍ超になると、接合のためのはんだ付けプロセスにおける加熱時に、フィン部材１の表層の銅（Ｃｕ）成分が食われることで接合が行われるが、その銅濃度が薄くなるといった不都合が生じやすくなる虞もある。
【００２６】
チューブ部材２は、図示は省略するが、銅（Ｃｕ）または真鍮のような銅（Ｃｕ）を主成分とする金属からなるチューブ用基材１１のみからなるチューブ板材１０、つまり図３に示したチューブ板材１０からはんだ皮膜層１２を省略してチューブ用基材１１のみとしたものを、扁平なパイプ状または暗渠状に成形加工してなるもので、左右のタンク部材３の間に架け渡すように設けられて、一方のタンク部材３から他方のタンク部材３へと、冷却水４のような冷媒を導通させる導通管として設定されている。
【００２７】
タンク部材３は、一方のタンク部材３が、例えばエンジンから送られて来た、温度の高くなった冷却水４のような冷媒をチューブ部材２へと分配供給し、他方のタンク部材３が、そのチューブ部材２を通って冷却されて来た冷却水４を回収してエンジンへと帰還させるように設定されている。
タンク板材１３としては、例えばチューブ板材１０の場合と同様に、銅（Ｃｕ）または銅（Ｃｕ）を主成分とする金属からなるタンク用基材１４の表面上に、錫（Ｓｎ）を含むはんだからなる、はんだ皮膜層１２を備えたものを用いることができる。あるいは、フィン部材１との接合を行う必要がない場合には、一般的なはんだ付け等によって銅（Ｃｕ）系の金属からなるチューブ部材２との確実な（あるいは水密性の高い）接合を確保できるのであれば、このタンク板材１３の表面のはんだ皮膜層１２は省略することも可能である。あるいは、このタンク部材３については、チューブ部材２との水密性を確保できるよう
な接合が得られるのであれば、金属以外の材料からなるものとすることなども可能である。
【００２８】
上記のようなフィン部材１とチューブ部材２とタンク部材３とを仮組みした後、それらの間の接触した部位の要所ごとを接合することで、図８にサンプルとして示したような、本発明の第２の実施の形態に係る熱交換器の構造上の主要部が構成される。
すなわち、この第２の実施の形態に係る熱交換器では、フィン部材１が、アルミニウム（Ａｌ）またはアルミニウム（Ａｌ）を主成分とする合金からなるフィン用基材６の表面における、少なくともチューブ部材２と接合される部分に、銅（Ｃｕ）を含むはんだ濡れ皮膜層５と、さらにその表面上に形成されたはんだ皮膜層１２とを備えており、チューブ部材１が、銅（Ｃｕ）または銅（Ｃｕ）を主成分とする金属からなるチューブ用基材１１自体をそのままチューブ板材１０として用いてチューブ状に成形加工してなるものであり、それらフィン部材１とチューブ部材２とが、はんだ濡れ皮膜層５とはんだ皮膜層１２とに由来した銅（Ｃｕ）と錫（Ｓｎ）との金属拡散接合を介して接合されている。
このような第２の実施の形態に係る熱交換器では、フィン部材１とチューブ部材２とを仮組みした後、加熱処理を施すことで、フィン部材１とチューブ部材２との間に溶融したはんだ内で、銅（Ｃｕ）と錫（Ｓｎ）とが熱拡散されて金属拡散接合を形成することとなり、その結果、フィン部材１とチューブ部材２との良好なはんだ接合を確実に得ることができる。
【００２９】
以上のように、この第２の実施の形態に係る熱交換器によれば、アルミニウム（Ａｌ）またはそれを主成分とする合金からなるフィン部材１と銅（Ｃｕ）系の合金からなるチューブ部材２との、良好なはんだ接合を、活性が強過ぎるようなフラックスを用いることなく、またアルミろう付けのような煩雑でコスト高になりがちな接合手法を用いることなしに、確実に得ることが可能となる。
また、フィン部材１をアルミニウム（Ａｌ）またはそれを主成分とする合金からなるものとすることができ、かつチューブ部材２を例えば真鍮のような銅（Ｃｕ）系の合金からなるものとすることができるので、それらを用いて製作される熱交換器における、重量の軽量化と耐腐食性の向上との、両方を共に達成することが可能となる。
また、いわゆるＰｂフリーのはんだ接合を行うことも可能となるので、環境に配慮した熱交換器の製作が可能となる。
【実施例】
【００３０】
上記の実施の形態で説明したフィン部材１およびチューブ部材２ならびにタンク部材３を用意し、それらに加熱接合を施して試作サンプルを製作し、その接合の評価・検討を行った。
【００３１】
［実施例１］
実施例１として、上記の第１の実施の形態で説明した、図５、図６に示したような構造の熱交換器のサンプルを製作し、その接合状態を評価した。
まず、図２に示したような構成のフィン板材９と、図３に示したような構成のチューブ板材１０と、図４に示したような構成のタンク板材１３とを製作した。
フィン板材９用の基材であるフィン用基材６としては、Ａ１−Ｍｇ合金であるＡ５０５２の硬材で、厚さｔ＝５０μｍ、幅Ｗ1＝１６ｍｍのものを用いた。
チューブ板材１０用の基材であるチューブ用基材１１としては、真鍮材で、組成はＣｕ−３５％Ｚｎ、厚さは２３０μｍ、幅Ｗ2＝２０ｍｍのものを用いた。
タンク板材１３用の基材であるタンク用基材１４もチューブ板材１０と同じ材質の真鍮材で、厚さが５００μｍのものを用い、幅Ｗ3＝３０ｍｍとした。長さ（高さ）は６０ｍ
ｍとした。
それら各基材の表面に、上記の第１の実施の形態で説明したような、はんだ濡れ皮膜層
５（下地層７および表層８）、はんだ皮膜層１２をそれぞれ形成した。
そして、それらを所定の形状に成型加工してフィン部材１、チューブ部材２、タンク部材３を製作し、それらを仮組みした後、加熱処理を施すことで要所ごとをはんだ接合して、図５、図６に示したような構造の熱交換器の試料（サンプル）を製作した。
【００３２】
フィン部材１は、はんだ濡れ皮膜層５における下地層７を、ニオブ（Ｎｂ）からなるものとした場合（表１の試料１〜２１）と、クロム（Ｃｒ）からなるものとした場合（表２の試料２２〜４１）との、２種類とした。但し、その下地層７と組み合わされる表層８については、両方の種類とも同じく銅（Ｃｕ）−２０ｗｔ％ニッケル（Ｎｉ）からなるものとした。それらの厚さは、下地層７を２０ｎｍ、表層８を６０ｎｍとした。
波状のピッチＤ1は、３０ｍｍとした。また、フィン部材１とその両端に組付けられた
タンク部材３との合計の長さＤ2は、６０ｍｍとした。
そして、その各種類のフィン部材１の試料に対して、はんだ皮膜層１２の材質を、錫（Ｓｎ）からなるものとした場合と、錫（Ｓｎ）−３７ｗｔ％鉛（Ｐｂ）からなるものとした場合と、錫（Ｓｎ）−３ｗｔ％ビスマス（Ｂｉ）からなるものとした場合との、３種類のチューブ部材２を用意し、加熱処理による接合を行った。
チューブ部材２の表面のはんだ皮膜層１２の形成方法としては、電気めっき法による場合と、溶融めっき法による場合との、２種類を試みた。
そして、そのフィン部材１、チューブ部材２、タンク部材３の、加熱処理による接合を行って、図５、図６に示したような構造の熱交換器のサンプルを製作した。
【００３３】
より具体的には、フィン部材１、チューブ部材２、タンク部材３を、所定の構造となるように仮組みした後、フラックスとして活性の低いＲＭＡタイプ（型式；ＨＳ−７２２（メーカー名；ホーザン））を塗布して、２００℃〜２６０℃で３秒間の加熱処理による接合を行い、その接合状態を評価した。
加熱処理による接合直後のフィン部材１とチューブ部材２との接合状態の評価方法については、この種の熱交換器の品質管理・検査における熟練者による評価手法に即して、目視レベルで全く接合していないものを接合無し、接合していても触診により簡単にフィン部材１とチューブ部材２とが剥離するような状態のものを不良、簡単には剥離しない程度のものを良好、と判定した。また、良好と判定された試料については、その後、環境試験として、３５℃で塩分５．０％の塩水（ＮａＣｌ）を用いた９６時間の塩水噴霧試験を施した。そしてその塩水噴霧試験後の接合状態について、接合直後の判定の場合と同様に、簡単に剥離するものを不良とし、簡単には剥離しないものを良好と判定した。
【００３４】
このような第１の実施例に係る試料１〜４１の接合についての判定（評価）結果を、以下、さらに詳細に説明する。
フィン部材１の下地層７をニオブ（Ｎｂ）からなるものとすると共に表層８を銅（Ｃｕ）−２０ｗｔ％ニッケル（Ｎｉ）からなるものとした場合の結果は、表１に纏めて示したようなものとなった。
【００３５】
【表１】
2010203727.tif 000003
【００３６】
フィン部材１のはんだ濡れ皮膜層５をニオブ（Ｎｂ）からなるものとした試料１〜２１では、概ね良好な接合が得られているものの、チューブ部材２のはんだ皮膜層１２を純錫（Ｓｎ）からなるものとした試料１〜９のうちの、比較例１の試料１では、はんだ皮膜層１２の厚さが１．５μｍと極めて薄過ぎるものであったため、接合無しとなった。また、比較例１の試料２では、はんだ皮膜層１２の厚さが２μｍと薄いものであったため、加熱処理直後の接合は良好であったが、塩水噴霧後は不良となった。また逆に、比較例１の試料８では、はんだ皮膜層１２の厚さが４０μｍと極めて厚過ぎるものであったため、加熱処理直後の接合が不良となった。
このようなはんだ皮膜層１２の厚さが薄いことや厚いことに起因した接合の不具合の発生は、はんだ皮膜層１２を錫（Ｓｎ）−３７％鉛（Ｐｂ）とした試料１０〜１８、および錫（Ｓｎ）−３％ビスマス（Ｂｉ）とした試料１９〜２１の場合、上限の数値は異なるが、他は同様の傾向を示した。すなわち、比較例１の試料１０、試料１１では、厚さをそれぞれ１．５μｍ、２μｍと薄いものとしたため、加熱処理直後の接合は良好であったが、塩水噴霧後の接合は不良となった。また逆に、厚さを１２０μｍと厚くし過ぎた比較例１の試料１７では、加熱処理直後の接合が不良となった。
【００３７】
上記のような結果から、はんだ皮膜層１２の厚さは、３μｍ以上１００μｍ以下とすることが望ましい、ということが確認された。また特に、半田被膜として純錫（Sn）からなるものとする場合には、３μｍ以上３０μｍ以下とすることが望ましい、ということが確認された。
また、はんだ皮膜層１２の厚さを、上記のような数値的態様の範囲内の値とした場合には、はんだ皮膜層１２の形成方法が電気めっき法であっても溶融めっき法であっても、良好な接合が得られることが確認された。
【００３８】
フィン部材１の下地層７をクロム（Ｃｒ）からなるものとすると共に表層８を銅（Ｃｕ）−２０ｗｔ％ニッケル（Ｎｉ）からなるものとした場合の結果は、表２に纏めて示したようなものとなった。
【００３９】
【表２】
2010203727.tif 000004
【００４０】
この場合も、下地層７をニオブ（Ｎｂ）とした場合とほぼ同様の結果となった。但し、この場合には、錫（Ｓｎ）−３７％鉛（Ｐｂ）からなる、はんだ皮膜層１２の厚さを１．５μｍとした試料３１については、上記の試料１１とは異なり、加熱処理直後から既に不良となった。しかし、いずれにしても、はんだ皮膜層１２の厚さが３μｍ未満のようにあまりにも薄いと良好な接合を得ることができなくなるということが、この結果からも確認された。
【００４１】
［実施例２］
実施例２として、上記の第２の実施の形態で説明した、図８に示したような構造の熱交換器のサンプルを製作し、その接合状態を評価した。
まず、図７に示したような構成のフィン板材９と、チューブ板材１０（図示省略）と、図４に示したような構成のタンク板材１３とを製作した。
フィン板材９用の基材であるフィン用基材６としては、Ａ１−Ｍｎ合金であるＡ３００４の硬材で、厚さｔ＝６０μｍ、幅Ｗ1＝１６ｍｍのものを用いた。
チューブ板材１０用の基材であるチューブ用基材１１としては、真鍮材で、組成はＣｕ−３５％Ｚｎ、厚さは２３０μｍ、幅Ｗ2＝２０ｍｍのものを用いた。
タンク板材１３用の基材であるタンク用基材１４もチューブ板材１０と同じ材質の真鍮材で、厚さが５００μｍのものを用い、幅Ｗ3＝３０ｍｍとした。また、長さ（高さ）は
６０ｍｍとした。
そして、上記フィン用基材６の表面に、上記の第１の実施の形態で説明したような、はんだ濡れ皮膜層５（下地層７および表層８）を形成し、さらにその上に、はんだ皮膜層１２を形成した後、それを所定の形状に成型加工して、フィン部材１を製作した。
また、チューブ用基材１１それ自体をそのまま用いて、それに成形加工を施すことで、チューブ部材２を製作した。
また、タンク用基材１４の表面にはんだ皮膜層１２を設け、成形加工を施して、タンク部材３を製作した。
そして、それらフィン部材１、チューブ部材２、タンク部材３を仮組みした後、加熱処理を施すことで要所ごとをはんだ接合して、図８に示したような構造の熱交換器の試料（サンプル）を製作した。
【００４２】
フィン部材１は、はんだ濡れ皮膜層５における下地層７を、ニオブ（Ｎｂ）からなるものとした場合（表３の試料１〜２４）と、クロム（Ｃｒ）からなるものとした場合（表４の試料２５〜４８）との、２種類とした。但し、その下地層７と組み合わされる表層８については、両方の種類とも同じく銅（Ｃｕ）−２０ｗｔ％ニッケル（Ｎｉ）からなるものとした。それらの厚さは、下地層７を２０ｎｍ、表層８を６０ｎｍとした。
そしてさらに、はんだ濡れ皮膜層５の上に、はんだ皮膜層１２を形成した。そのはんだ皮膜層１２としては、材質を、錫（Ｓｎ）からなるものとした場合と、錫（Ｓｎ）−３７ｗｔ％鉛（Ｐｂ）からなるものとした場合と、錫（Ｓｎ）−３ｗｔ％ビスマス（Ｂｉ）からなるものとした場合との、３種類とした。
はんだ皮膜層１２の形成方法は、この実施例２（比較例２も含む）の試料１〜４８では、前処理の陰極脱脂無しの電気めっき法と、前処理の陰極脱脂有りの電気めっき法との、２種類を試みた。陰極脱脂は、温度５０℃の水酸化ナトリウム溶液を用いて、試料を陰極とし、１．７Ａ／ｄｍ２の電流を通電する条件で実施した。なお、溶融めっき法についても試みたが、良好なはんだめっきを得ることはできなかった。
このようにして製作したフィン部材１と、チューブ部材２と、タンク部材３とを所定の構造に仮組みし、加熱処理による接合を行って、図８に示したような構造の熱交換器のサンプルを得た。
【００４３】
より具体的には、フィン部材１、チューブ部材２、タンク部材３を、所定の構造となるように仮組みした後、フラックスとして活性の低いＲＭＡタイプ、型式；ＨＳ−７２２（メーカー名；ホーザン）を塗布して、２００℃〜２６０℃で３秒間の加熱処理を施すことで接合を行い、その接合状態を評価した。
加熱処理による接合後のフィン部材１とチューブ部材２との接合状態の評価方法については、実施例１の場合と同様に、この種の熱交換器の品質管理・検査における熟練者による評価手法に即して、目視レベルで全く接合していないものを接合無し、接合していても触診により簡単にフィン部材１とチューブ部材２とが剥離するような状態のものを不良、簡単には剥離しない程度のものを良好、と判定した。また、良好と判定された試料については、その後、環境試験として、３５℃で塩分５．０％の塩水（ＮａＣｌ）を用いた９６時間の塩水噴霧試験を施した。そしてその塩水噴霧試験後の接合状態について、接合後の判定の場合と同様に、簡単に剥離するものを不良とし、簡単には剥離しないものを良好と判定した。
【００４４】
このような実施例２の試料１〜４８の接合についての判定（評価）結果を、以下、さらに詳細に説明する。
フィン部材１の下地層７をニオブ（Ｎｂ）からなるものとすると共に表層８を銅（Ｃｕ）−２０ｗｔ％ニッケル（Ｎｉ）からなるものとした場合の結果は、表３に纏めて示したようなものとなった。
【００４５】
【表３】
2010203727.tif 000005
【００４６】
フィン部材１のはんだ濡れ皮膜層５をニオブ（Ｎｂ）からなるものとした試料１〜２４では、はんだ皮膜層１２の電気めっき前に陰極脱脂を施さなかったもの（表３における「陰極脱脂無」の試料）については、概ね良好な接合が得られているものの、その内訳をさらに仔細に見ると、チューブ部材２のはんだ皮膜層１２を純錫（Ｓｎ）からなるものとした試料１〜１０のうちの、比較例２の試料１では、はんだ皮膜層１２の厚さが１．５μｍと極めて薄過ぎるものであったため、接合無しとなった。また、比較例２の試料２では、はんだ皮膜層１２の厚さが２μｍと薄いものであったため、加熱処理直後の接合は良好であったが、塩水噴霧後は不良となった。また、試料７では、はんだ皮膜層１２の厚さが４０μｍと厚いものであったため、加熱処理直後の接合が不良となった。
このようなはんだ皮膜層１２の厚さが薄いことや厚いことに起因した接合の不具合の発生は、はんだ皮膜層１２を錫（Ｓｎ）−３７％鉛（Ｐｂ）とした試料１１〜２１、および錫（Ｓｎ）−３％ビスマス（Ｂｉ）とした試料２２〜２４でも同様の傾向を示すものとなった。但し、この場合には、良好な接合が得られる好適な厚さは３μｍ以上１００μｍ以下であった。このような結果から、はんだ皮膜層１２の厚さは、少なくとも３μｍ以上１００μｍ以下とすることが望ましく、特に純錫（Ｓｎ）からなるはんだ皮膜層１２の場合には、３μｍ以上３０μｍ以下とすることが望ましい、ということが確認された。
【００４７】
また、電気めっきの前処理として陰極脱脂を施した場合には（表３における「陰極脱脂有」の試料８〜１０、１９〜２１）、厚さに関係なく、その全ての試料が接合無しという結果となった。
このことから、ニオブ（Ｎｂ）からなるはんだ濡れ皮膜層５の上に、はんだ皮膜層１２を電気めっき法で形成する場合には、その厚さには関係なく、陰極脱脂を施さない状態で、そのはんだ皮膜層１２の電気めっきを行うことが、良好な接合を得るための条件の１つとなるということが判った。
なお、陰極脱脂は施さないが、電気めっきの前処理として脱脂処理を施すことが望ましい。従って、ニオブ（Ｎｂ）からなるはんだ濡れ皮膜層５の上に、はんだ皮膜層１２を電気めっき法で形成する場合には、その前処理として、陰極脱脂以外の、接合不良を発生さ
せないような脱脂処理を施すようにすることが望ましい。
【００４８】
フィン部材１の下地層７をクロム（Ｃｒ）からなるものとすると共に表層８を銅（Ｃｕ）−２０ｗｔ％ニッケル（Ｎｉ）からなるものとした場合の結果は、表４に纏めて示したようなものとなった。
【００４９】
【表４】
2010203727.tif 000006
【００５０】
すなわち、下地層７をクロム（Ｃｒ）からなるものとした場合には、上記のニオブ（Ｎｂ）の場合とは異なり、陰極脱脂を施したことに起因する接合不良は生じなかった。その他の点については、上記のニオブ（Ｎｂ）の場合と同様の傾向を示した。
ここで、一般に、電気めっきの前処理として、脱脂を行うことが望ましい。これは、製造工程でめっき対象面上に油脂等が付着していると、それが電気めっき膜に欠陥等を発生させる要因となる虞が高いからである。この点からすると、下地層７をクロム（Ｃｒ）からなるものとすることは、その製造工程中で油脂分が付着しても、それを例えばアルカリ水溶液を用いた陰極電気分解等によって脱脂することが可能となるので、この観点からすると好ましい、ということである。
なお、上記のような陰極脱脂を施すことに起因した接合不良の発生要因は、ニオブ（Ｎｂ）からなる下地層７が陰極脱脂中に水素を吸収し、本来の下地としての機能を果たせなくなるためであるものと解せられる。そして、下地層７をクロム（Ｃｒ）からなるものとした場合には接合不良が発生しないが、これは陰極脱脂中の水素吸収が起こらないことによるものと解せられる。
【００５１】
以上のように、本発明の実施例に係る熱交換器のサンプルを用いた実験の評価結果から、本発明によれば、はんだ濡れ皮膜層５およびはんだ皮膜層１２の、材質および厚さを、上記のような適切なものに設定することにより、良好なはんだ接合を得ることが可能となることが確認された。
【００５２】
なお、上記の実施例では、はんだの母材（主成分）として、純錫（Ｓｎ）、錫（Ｓｎ）と鉛（Ｐｂ）との合金、錫（Ｓｎ）とビスマス（Ｂｉ）との合金等を用いた場合について
説明したが、はんだ母材としては、それらのみには限定されないことは勿論である。
また、フィン部材１、チューブ部材２、タンク部材３における、各基材の厚さや外形寸法などのような、各種の具体的な設計上の仕様についても、上記の実施例で挙げたようなもののみには限定されないことは勿論である。
また、例えばフィン部材１の片面のみをチューブ部材２に接合すればよい、といった場合には、フィン用基材６の片面のみに、はんだ濡れ皮膜層５やはんだ皮膜層１２を形成するようにしてもよい。その他、種々のバリエーションが可能であることは言うまでもない。
【符号の説明】
【００５３】
１    フィン部材
２    チューブ部材
３    タンク部材
５    はんだ濡れ皮膜層
６    フィン用基材
７    下地層
８    表層
９    フィン板材
１０  チューブ板材
１１  チューブ用基材
１２  はんだ皮膜層
１３  タンク板材
１４  タンク用基材
【図１】
2010203727.tif 000007
【図２】
2010203727.tif 000008
【図３】
2010203727.tif 000009
【図４】
2010203727.tif 000010
【図５】
2010203727.tif 000011
【図６】
2010203727.tif 000012
【図７】
2010203727.tif 000013
【図８】
2010203727.tif 000014